(57)【要約】  本発明はオルト−ヒドロキシトリアジン化合物、立体障害をもったヒドロキシ安息香酸エステル化合物、および随時存在する立体障害をもったアミン化合物を含んで成る紫外線安定用添加剤組成物に関する。この添加剤組成物は紫外線放射に対し材料を安定化させるのに使用することができる。また本発明は、材料を紫外線安定用添加剤組成物と接触させることにより材料を安定化させる方法に関する。【特許請求の範囲】
【請求項１】
（ｉ）オルト−ヒドロキシトリス−アリール−ｓ−トリアジン化合物；
（ｉｉ）立体障害をもったヒドロキシ安息香酸エステル化合物；および
（ｉｉｉ）随時含まれる、２，２，６，６−テトラアルキルピペリジンまたは２，２，６，６−テトラアルキルピペラジノン基を含む立体障害をもったアミン化合物を含んで成ることを特徴とする紫外線安定用組成物を含んで成る組成物。
【請求項２】
オルト−ヒドロキシトリス−アリール−ｓ−トリアジンは下記の式Ｉ
【化１】
2005514508.tif 000022
但し式中、Ａ、ＢおよびＣはそれぞれ芳香族の基であり、Ａ、ＢおよびＣの少なくとも１個にはトリアジン環との結合点に対してオルト位にヒドロキシ基が置換しており、Ｒ１〜Ｒ９はそれぞれ水素、ヒドロキシ、アルキル、アルコキシ、スルフォン、カルボキシ、ハロ、ハロアルキルおよびアシルアミノから成る群から選ばれるものとする、
を有し、該立体障害をもったヒドロキシ安息香酸エステル化合物は下記式Ｖ
【化２】
2005514508.tif 000023
但し式中Ｒ１７はＣ１〜Ｃ８アルキルであり、Ｒ１８はＣ１〜Ｃ２４アルキルか、または置換基をもったまたはもたないＣ６〜Ｃ２４アリールである、
を有することをことを特徴とする請求項１記載の組成物。
【請求項３】
該トリアジンは２，４，６−トリス（２−ヒドロキシ−４−オクチルオキシフェニル）−１，３，５−トリアジン；２−（２−ヒドロキシ−ｎ−オクチルオキシフェニル）−４，６−ビス（２，４−ジメチルフェニル）−１，３，５−トリアジン；２−（２−ヒドロキシ−４−（混合イソ−オクチルオキシフェニル）−４，６−ビス（２，４−ジメチルフェニル）−１，３，５−トリアジン；２−（２，４−ジヒドロキシフェニル）−４，６−ビス（２，４−ジメチルフェニル）−１，３，５−トリアジン；２，４−ビス（２−ヒドロキシ−４−プロピルオキシフェニル）−６−（２，４−ジメチルフェニル）−１，３，５−トリアジン；２−（２−ヒドロキシ−４−オクチルオキシフェニル）−４，６−ビス（４−メチルフェニル）−１，３，５−トリアジン；２−（２−ヒドロキシ−４−ドデシルオキシフェニル）−４，６−ビス（２，４−ジメチルフェニル）−１，３，５−トリアジン；２−（２−ヒドロキシ−４−トリデシルオキシフェニル）−４，６−ビス（２，４−ジメチルフェニル）−１，３，５−トリアジン；２−［２−ヒドロキシ−４−（２−ヒドロキシ−３−ブチルオキシプロピルオキシ）フェニル］−４，６−ビス（２，４−ジメチルフェニル）−１，３，５−トリアジン；２−［２−ヒドロキシ−４−（２−ヒドロキシ−３−オクチルオキシプロピルオキシ）−フェニル）−４，６−ビス（２，４−ジメチルフェニル）−１，３，５−トリアジン；２−［４−ドデシルオキシ／トリデシルオキシ−２−ヒドロキシプロポキシ）−２−ヒドロキシフェニル］−４，６−ビス（２，４−ジメチルフェニル）−１，３，５−トリアジン；２−［２−ヒドロキシ−４−（２−ヒドロキシ−３−ドデシルオキシプロポキシ）フェニル］−４，６−ビス（２，４−ジメチルフェニル）−１，３，５−トリアジン；２−（２−ヒドロキシ−４−ヘキシルオキシ）フェニル−４，６−ジフェニル−１，３，５−トリアジン；２−（２−ヒドロキシ−４−メトキシフェニル）−４，６−ジフェニル−１，３，５−トリアジン；２，４，６−トリス［２−ヒドロキシ−４−（３−ブトキシ−２−ヒドロキシプロポキシ）フェニル］−１，３，５−トリアジンおよび２−（２−ヒドロキシフェニル）−４−（４−メトキシフェニル）−６−フェニル−１，３，５−トリアジンから成る群から選ばれることを特徴とする請求項２記載の組成物。
【請求項４】
該立体障害をもったヒドロキシ安息香酸エステル化合物は３，５−ジ−ｔ−ブチル−４−ヒドロキシ安息香酸２，４−ジ−ｔ−ブチルフェニル；３，５−ジ−ｔ−ブチル−４−ヒドロキシ安息香酸ヘキサデシル；３，５−ジ−ｔ−ブチル−４−ヒドロキシ安息香酸オクタデシル；３，５−ジ−ｔ−ブチル−４−ヒドロキシ安息香酸オクチル；３，５−ジ−ｔ−ブチル−４−ヒドロキシ安息香酸テトラデシル；３，５−ジ−ｔ−ブチル−４−ヒドロキシ安息香酸ベヘニリル；３，５−ジ−ｔ−ブチル−４−ヒドロキシ安息香酸２−メチル−４，６−ジ−ｔ−ブチルフェニル；および３−［３−ｔ−ブチル−４−（３，５−ジ−ｔ−ブチル−４−ヒドロキシベンゾイルオキシ）フェニル］プロピオン酸ブチルから成る群から選ばれることを特徴とする請求項２記載の組成物。
【請求項５】
ポリオレフィン、ポリエステル、ポリエーテル、ポリケトン、ポリアミド、天然および合成ゴム、ポリウレタン、ポリスチレン、高衝撃耐性ポリスチレン、ポリアクリレート、ポリメタクリレート、ポリアセタール、ポリアクリロニトリル、ポリブタジエン、ポリスチレン、アクリロニトリル−ブタジエン−スチレン共重合体、スチレン−アクリロニトリル共重合体、アクリレート−スチレン−アクリロニトリル共重合体、セルロースアセテートブチレート、セルロース重合体、ポリイミド、ポリアミドイミド、ポリエーテルイミド、ポリフェニルスルフィド、ポリフェニルオキシド、ポリスルフォン、ポリエーテルスルフォン、ポリ塩化ビニル、ポリカーボネート、ポリケトン、脂肪族ポリケトン、熱可塑性オレフィン、アミノ樹脂が交叉結合したポリアクリレートおよびポリエステル、ポリイソシアネートが交叉結合したポリエステルおよびポリアクリレート、フェノール／フォルムアルデヒド樹脂、尿素／フォルムアルデヒド樹脂およびメラミン／フォルムアルデヒド樹脂、乾燥性および非乾燥性アルキッド樹脂、アルキッド樹脂、ポリエステル樹脂、メラミン樹脂、尿素樹脂、イソシアネート、イソシアヌレート、カルバメートおよびエポキシ樹脂と交叉結合したアクリレート樹脂、無水物またはアミンと交叉結合した脂肪族、脂環式、複素環式および芳香族のグリシジル化合物から誘導される交叉結合したエポキシ樹脂、ポリシロキサン、Ｍｉｃｈａｅｌ付加重合体、アミン、賦活された不飽和化合物およびメチレン化合物でブロックされたアミン、賦活された不飽和化合物およびメチレン化合物でブロックされたケチミン、不飽和アクリルポリアセトセテート樹脂と組み合わされたポリケチミン、不飽和アクリル樹脂と組み合わされたポリケチミン、放射線で硬化し得る組成物、エポキシメラミン樹脂、有機染料、化粧品、セルロースをベースにした紙調合物、写真フィルム用の紙、繊維、ワックス、インク、およびこれらの配合物から成る群から選ばれる安定化させるべき材料をさらに含んで成ることを特徴とする請求項１記載の組成物。
【請求項６】
安定化させるべき材料は熱可塑性オレフィン、アクリロニトリル−ブタジエン−スチレン共重合体、ポリエステル、ポリ塩化ビニル、ポリアミド、ポリウレタン、またはプロピレン、イソブチレン、ブテン、メチルペンテン、ヘキセン、ヘプテン、オクテン、イソプレン、ブタジエン、ヘキサジエン、ジシクロペンタジエン、エチリデンシクロペンテン、およびノルボルネンの単独重合体および共重合体であることを特徴とする請求項５記載の組成物。
【請求項７】
安定化させるべき材料の全重量に関し、該トリアジン化合物の量は約０．０１〜約１．０重量％であり、該立体障害をもったヒドロキシ安息香酸エステル化合物の量は約０．１〜約１．０重量％であり、該任意の立体障害をもったアミン化合物の量は約０．１〜約１．０重量％であることを特徴とする請求項５記載の組成物。
【請求項８】
安定化させるべき材料を該紫外線安定用組成物と接触させることを特徴とする請求項５記載の組成物を製造する方法。
【請求項９】
安定化させるべき該材料は熱可塑性オレフィン、アクリロニトリル−ブタジエン−スチレン共重合体、ポリエステル、ポリ塩化ビニル、ポリアミド、ポリウレタン、またはプロピレン、イソブチレン、ブテン、メチルペンテン、ヘキセン、ヘプテン、オクテン、イソプレン、ブタジエン、ヘキサジエン、ジシクロペンタジエン、エチリデンシクロペンテン、およびノルボルネンの単独重合体および共重合体であることを特徴とする請求項８記載の方法。
【請求項１０】
（ｉ）オルト−ヒドロキシトリス−アリール−ｓ−トリアジン化合物；
（ｉｉ）立体障害をもったヒドロキシ安息香酸エステル化合物；および
（ｉｉｉ）２，２，６，６−テトラアルキルピペリジンまたは２，２，６，６−テトラアルキルピペラジノン基を含む立体障害をもったアミン化合物を含んで成ることを特徴とする紫外線安定用組成物を含んで成る組成物。
【請求項１１】
オルト−ヒドロキシトリス−アリール−ｓ−トリアジンは下記の式Ｉ
【化３】
2005514508.tif 000024
但し式中、Ａ、ＢおよびＣはそれぞれ芳香族の基であり、Ａ、ＢおよびＣの少なくとも１個はトリアジン環との結合点に対してオルト位にヒドロキシ基が置換しており、Ｒ１〜Ｒ９はそれぞれ水素、ヒドロキシ、アルキル、アルコキシ、スルフォン、カルボキシ、ハロ、ハロアルキルおよびアシルアミノから成る群から選ばれるものとする、
を有し、該立体障害をもったヒドロキシ安息香酸エステル化合物は下記式Ｖ
【化４】
2005514508.tif 000025
但し式中Ｒ１７はＣ１〜Ｃ８アルキルであり、Ｒ１８はＣ１〜Ｃ２４アルキルか、または置換基をもったまたはもたないＣ６〜Ｃ２４アリールである、
を有し、該立体障害をもったアミン化合物は下記式ＩＩＩ
【化５】
2005514508.tif 000026
但し式中Ｒ１１は水素、Ｏ、ＯＨ、Ｃ１〜Ｃ１８アルキル、−ＣＨ２ＣＮ、Ｃ１〜Ｃ１８アルコキシ、Ｃ１〜Ｃ１８ヒドロキシアルコキシ、Ｃ５〜１２シクロアルコキシ、Ｃ５〜Ｃ１２ヒドロキシシクロアルコキシ、Ｃ３〜Ｃ６アルケニル、Ｃ１〜Ｃ１８アルキニル、置換基をもたないかまたは１、２または３個のＣ１〜Ｃ４アルキルを置換したフェニル基を有するＣ７〜Ｃ９フェニルアルキル、または脂肪族のＣ１〜Ｃ８アシルであり；Ｒ１２は水素、Ｃ１〜Ｃ８アルキルまたはベンジルであり；Ｒ１３、Ｒ１４、Ｒ１５およびＲ１６はそれぞれ独立にＣ１〜Ｃ１８アルキル、ベンジルまたはフェネチルであるか、或いは随時Ｒ１３およびＲ１４、および／またはＲ１５およびＲ１６が結合している炭素と一緒になってＣ５〜Ｃ１０シクロアルキルを形成するものとする、
を有することをことを特徴とする請求項１０記載の組成物。
【請求項１２】
該トリアジンは２，４，６−トリス（２−ヒドロキシ−４−オクチルオキシフェニル）−１，３，５−トリアジン；２−（２−ヒドロキシ−４−ｎ−オクチルオキシフェニル）−４，６−ビス（２，４−ジメチルフェニル）−１，３，５−トリアジン；２−（２−ヒドロキシ−４−（混合イソ−オクチルオキシフェニル）−４，６−ビス（２，４−ジメチルフェニル）−１，３，５−トリアジン；２−（２，４−ジヒドロキシフェニル）−４，６−ビス（２，４−ジメチルフェニル）−１，３，５−トリアジン；２，４−ビス（２−ヒドロキシ−４−プロピルオキシフェニル）−６−（２，４−ジメチルフェニル）−１，３，５−トリアジン；２−（２−ヒドロキシ−４−オクチルオキシフェニル）−４，６−ビス（４−メチルフェニル）−１，３，５−トリアジン；２−（２−ヒドロキシ−４−ドデシルオキシフェニル）−４，６−ビス（２，４−ジメチルフェニル）−１，３，５−トリアジン；２−（２−ヒドロキシ−４−トリデシルオキシフェニル）−４，６−ビス（２，４−ジメチルフェニル）−１，３，５−トリアジン；２−［２−ヒドロキシ−４−（２−ヒドロキシ−３−ブチルオキシプロピルオキシ）フェニル］−４，６−ビス（２，４−ジメチルフェニル）−１，３，５−トリアジン；２−［２−ヒドロキシ−４−（２−ヒドロキシ−３−オクチルオキシプロピルオキシ）−フェニル）−４，６−ビス（２，４−ジメチルフェニル）−１，３，５−トリアジン；２−［４−ドデシルオキシ／トリデシルオキシ−２−ヒドロキシプロポキシ）−２−ヒドロキシフェニル］−４，６−ビス（２，４−ジメチルフェニル）−１，３，５−トリアジン；２−［２−ヒドロキシ−４−（２−ヒドロキシ−３−ドデシルオキシプロポキシ）フェニル］−４，６−ビス（２，４−ジメチルフェニル）−１，３，５−トリアジン；２−（２−ヒドロキシ−４−ヘキシルオキシ）フェニル−４，６−ジフェニル−１，３，５−トリアジン；２−（２−ヒドロキシ−４−メトキシフェニル）−４，６−ジフェニル−１，３，５−トリアジン；２，４，６−トリス［２−ヒドロキシ−４−（３−ブトキシ−２−ヒドロキシプロポキシ）フェニル］−１，３，５−トリアジンおよび２−（２−ヒドロキシフェニル）−４−（４−メトキシフェニル）−６−フェニル−１，３，５−トリアジンから成る群から選ばれることを特徴とする請求項１０記載の組成物。
【請求項１３】
該立体障害をもったヒドロキシ安息香酸エステル化合物は３，５−ジ−ｔ−ブチル−４−ヒドロキシ安息香酸２，４−ジ−ｔ−ブチルフェニル；３，５−ジ−ｔ−ブチル−４−ヒドロキシ安息香酸ヘキサデシル；３，５−ジ−ｔ−ブチル−４−ヒドロキシ安息香酸オクタデシル；３，５−ジ−ｔ−ブチル−４−ヒドロキシ安息香酸オクチル；３，５−ジ−ｔ−ブチル−４−ヒドロキシ安息香酸テトラデシル；３，５−ジ−ｔ−ブチル−４−ヒドロキシ安息香酸ベヘニリル；３，５−ジ−ｔ−ブチル−４−ヒドロキシ安息香酸２−メチル−４，６−ジ−ｔ−ブチルフェニル；および３−［３−ｔ−ブチル−４−（３，５−ジ−ｔ−ブチル−４−ヒドロキシベンゾイルオキシ）フェニル］プロピオン酸ブチルから成る群から選ばれることを特徴とする請求項１０記載の組成物。
【請求項１４】
該立体障害をもったアミン化合物は１Ｈ−ピロール−２，５−ジオン、１−オクタデシル−、（ｌ−メチルエテニル）ベンゼンと１−（２，２，６，６−テトラメチル−４−ピペリジニル）−１Ｈ−ピロール−２，５−ジオンとの重合体；ピペラジノン，１，１’，１”−［１，３，５−トリアジン−２，４，６−トリイルトリス［（シクロヘキシルイミノ）−２，１−エタンジイル］］トリス［３，３，５，５−テトラメチル−］；ピペラジノン、１，１’，１”−［１，３，５−トリアジン−２，４，６−トリイルトリス［（シクロヘキシルイミノ）−２，１−エタンジイル］］トリス［３，３，４，５，５−ペンタメチル−］；７，７，９，９−テトラメチル−２−シクロウンデシル−１−オキサ−３，８−ジアザ−４−オキソスピロ［４．５］デカンとエピクロロヒドリンとの反応生成物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；Ｎ，Ｎ’−ビス（２，２，６，６−テトラメチルピペリジン−４−イル）ヘキサメチレンジアミンと４−モルフォリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチル）ピペリジル）−１，３，５−トリアジンと１，２−ビス（３−アミノプロピルアミノ）エタンとの縮合物；２−［（２−ヒドロキシエチル）アミノ］−４，６−ビス［Ｎ−（１−シクロヘキシルオキシ−２，２，６，６−テトラメチルピペリジン−４−イル）−ブチルアミノ−１，３，５−トリアジン；プロパンジオン酸、［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボン酸エステル；ベンゼンプロピオ酸、３，５−ビス（１，１−ジメチルエチル）−４−ヒドロキシ−、１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン４−イル）−Ｎ’−ドデシル蓚酸アミド；トリス（２，２，６，６−テトラメチルピペリジン−４−イル）ニトリロトリ酢酸エステル；１，５−ジオキサスピロ｛５，５｝ウンデカン−３，３−ジカルボン酸、ビス（１，２，２，６，６−ペンタメチル−４−ピペリジニル）：１，５−ジオキサスピロ｛５，５｝ウンデカン−３，３−ジカルボン酸、ビス（２，２，６，６−テトラメチル−４−ピペリジニル）；ｌ−（２−ヒドロキシエチル）−２，２，６，６−テトラメチル−４−ヒドロキシピペリジンと琥珀酸との縮合物；Ｎ，Ｎ’−ビス（２，２，６，６−テトラメチルピペリジン−４−イル）ヘキサメチレンジアミンと４−ｔ−オクチルアミノ−２，６−ジクロロ−１，３，５−トリアジンとの縮合物；１，２，３，４−ブタンテトラカルボン酸、１，２，２，６，６−ペンタメチル−４−ピペリジニルトリデシルエステル；テトラキス（２，２，６，６−テトラメチルピペリジン−４−イル）−１，２，３，４−ブタンテトラカルボン酸エステル；１，２，３，４−ブタンテトラカルボン酸、２，２，６，６−テトラメチル−４−ピペリジニルトリデシルエステル；テトラキス（１，２，２，６，６−ペンタメチルピペリジン−４−イル）−１，２，３，４−ブタンテトラカルボン酸エステル；２，２，４，４−テトラメチル−２１−オキソ−７−オキサ−３．２０−ジアザスピロ（５．１．１１．２）−ヘンエイコサン−２０−プロパン酸−ドデシルエステルと２，２，４，４−テトラメチル−２１−オキソ−７−オキサ−３．２０−ジアザスピロ（５．１．１１．２）−ヘンエイコサン−２０−プロピオン酸テトラデシルエステルとの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチルプロピル−３−オキシ（１’、２’、２’、６’、６’）−ペンタメチル−４，４’−ピペリジニル）］シロキサン；メタクリル酸メチルとアクリル酸エチルおよびアクリル酸２，２，６，６−テトラメチルピペリジン−４−イルとの共重合体；混合Ｃ２０〜Ｃ２４α−オレフィンと（２，２，６，６−テトラメチルピペリジン−４−イル）琥珀酸イミドとの共重合体；１，２，３，４−ブタンテトラカルボン酸、β，β，β’，β’−テトラメチル−２，４，８，１０−テトラオキサスピロ［５．５］ウンデカン−３，９−ジエタノール、１，２，２，６，６−ペンタメチル−４−ピペリジニルエステルとの重合体；１，２，３，４−ブタンテトラカルボン酸、β，β，β’，β’−テトラメチル−２，４，８，１０−テトラオキサスピロ［５．５］ウンデカン−３，９−ジエタノールとの重合体、２，２，６，６−テトラメチル−４−ピペリジニルエステル共重合体；１，３−ベンゼンジカルボン酸アミド、Ｎ，Ｎ’−ビス（２，２，６，６−テトラメチル−４−ピペリジニル；１，１’−（１，１０−ジオキソ−１，ｌ０−デカンジイル）−ビス（ヘキサヒドロ２，２，４，４，６−ペンタメチルピリミジン；エタンジアミド、Ｎ−（１−アセチル−２，２，６，６−テトラメチルピペリジニル）−Ｎ’−ドデシル；フォルムアミド、Ｎ，Ｎ’−１，６−ヘキサンジイルビス［Ｎ−（２，２，６，６−テトラメチル−４−ピペリジニル）］；Ｄ−グルシトール，１，３：２，４−ビス−Ｏ−（２，２，６，６）−テトラメチル−４−ピペリジニリデン）−：２，２，４，４−テトラメチル−７−オキサ−３，２０−ジアザ−２ｌ−オキソ−ジスピロ［５．１．１１．２］ヘンエイコサン；プロパンアミド、２−メチル−Ｎ−（２，２，６，６−テトラメチル−４−ピペリジニル）−２−［（２，２，６，６−テトラメチル−４−ピペリジニル）アミノ］−；７−オキサ−３，２０−ジアザジスピロ［５．１．１１．２］ヘンエイコサン−２０−プロピオン酸、２，２，４，４−テトラメチル−２１−オキソ−、ドデシルエステル；  Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノ蓚酸アミド；プロパンアミド、Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）琥珀酸エステル；ビス（１，２，２，６，６−ペンタメチルピペリジン−４−イル）ｎ−ブチル３，５−ジ−ｔ−ブチル−４−ヒドロキシベンジルマロン酸エステル；トリス（２，２，６，６−テトラメチルピペリジン−４ーイル）ニトリロトリ酢酸エステル；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔ−ブチルベンジル）マロン酸エステル；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバチン酸エステル；ビス（１−オクチルオキシ−２，２，６，６−テトラメチルピペリジル）琥珀酸エステル；８−アセチル−３−ドデシル−７，７，９，９−テトラメチル−Ｉ．３．８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン−３，３−ジカルボン酸、ビス（２，２，６，６−テトラメチル−４−ピペリジニル）および１，５−ジオキサスピロ｛５，５｝ウンデカン−３，３−ジカルボン酸、ビス（１，２，２，６，６−ペンタメチル−４−ピペリジニル）から成る��から選ばれることを特徴とする請求項１０記載の組成物。
【請求項１５】
ポリオレフィン、ポリエステル、ポリエーテル、ポリケトン、ポリアミド、天然および合成ゴム、ポリウレタン、ポリスチレン、高衝撃耐性ポリスチレン、ポリアクリレート、ポリメタクリレート、ポリアセタール、ポリアクリロニトリル、ポリブタジエン、ポリスチレン、アクリロニトリル−ブタジエン−スチレン共重合体、スチレン−アクリロニトリル共重合体、アクリレート−スチレン−アクリロニトリル共重合体、セルロースアセテートブチレート、セルロース重合体、ポリイミド、ポリアミドイミド、ポリエーテルイミド、ポリフェニルスルフィド、ポリフェニルオキシド、ポリスルフォン、ポリエーテルスルフォン、ポリ塩化ビニル、ポリカーボネート、ポリケトン、脂肪族ポリケトン、熱可塑性オレフィン、アミノ樹脂が交叉結合したポリアクリレートおよびポリエステル、ポリイソシアネートが交叉結合したポリエステルおよびポリアクリレート、フェノール／フォルムアルデヒド樹脂、尿素／フォルムアルデヒド樹脂およびメラミン／フォルムアルデヒド樹脂、乾燥性および非乾燥性アルキッド樹脂、アルキッド樹脂、ポリエステル樹脂、メラミン樹脂、尿素樹脂、イソシアネート、イソシアヌレート、カルバメートおよびエポキシ樹脂と交叉結合したアクリレート樹脂、無水物またはアミンと交叉結合した脂肪族、脂環式、複素環式および芳香族のグリシジル化合物から誘導される交叉結合したエポキシ樹脂、ポリシロキサン、Ｍｉｃｈａｅｌ付加重合体、アミン、賦活された不飽和化合物およびメチレン化合物でブロックされたアミン、賦活された不飽和化合物およびメチレン化合物でブロックされたケチミン、不飽和アクリルポリアセトセテート樹脂と組み合わされたポリケチミン、不飽和アクリル樹脂と組み合わされたポリケチミン、放射線で硬化し得る組成物、エポキシメラミン樹脂、有機染料、化粧品、セルロースをベースにした紙調合物、写真フィルム用の紙、繊維、ワックス、インク、およびこれらの配合物から成る群から選ばれる安定化させるべき材料をさらに含んで成ることを特徴とする請求項１０記載の組成物。
【請求項１６】
安定化させるべき材料は熱可塑性オレフィン、アクリロニトリル−ブタジエン−スチレン共重合体、ポリエステル、ポリ塩化ビニル、ポリアミド、ポリウレタン、またはプロピレン、イソブチレン、ブテン、メチルペンテン、ヘキセン、ヘプテン、オクテン、イソプレン、ブタジエン、ヘキサジエン、ジシクロペンタジエン、エチリデンシクロペンテン、およびノルボルネンの単独重合体および共重合体であることを特徴とする請求項１５記載の組成物。
【請求項１７】
安定化させるべき材料の全重量に関し、該トリアジン化合物の量は約０．０１〜約１．０重量％であり、該立体障害をもったヒドロキシ安息香酸エステルの量は約０．１〜約１．０重量％であり、該立体障害をもったアミン化合物の量は０．１〜約１．０重量％であることを特徴とする請求項１５記載の組成物。
【請求項１８】
安定化させるべき材料を該紫外線安定用組成物と接触させることを特徴とする請求項１５記載の組成物を製造する方法。
【請求項１９】
安定化させるべき材料は熱可塑性オレフィン、アクリロニトリル−ブタジエン−スチレン共重合体、ポリエステル、ポリ塩化ビニル、ポリアミド、ポリウレタン、またはプロピレン、イソブチレン、ブテン、メチルペンテン、ヘキセン、ヘプテン、オクテン、イソプレン、ブタジエン、ヘキサジエン、ジシクロペンタジエン、エチリデンシクロペンテン、およびノルボルネンの単独重合体および共重合体であることを特徴とする請求項１８記載の方法。
【発明の詳細な説明】
【技術分野】
【０００１】
本明細書は２００１年１２月２７日出願の米国暫定特許出願第６０／３４３，６８１号の３５  Ｕ．Ｓ．Ｃ．§１１９（ｅ）の条項の利益を請求する。
【０００２】
本発明は改善された紫外線安定用添加剤組成物に関する。さらに特定的には、本発明はオルト−ヒドロキシトリアジン化合物、立体障害をもったヒドロキシ安息香酸エステル化合物、および随時含まれる立体障害をもったアミン化合物を含んで成る紫外線安定用添加物組成物に関する。
【背景技術】
【０００３】
日光および紫外線（ＵＶ）を含む他の光源に露出すると、多様な種類の材料、特に重合体材料が劣化することは公知である。例えば、プラスティックスのような重合体材料は、紫外線に長期間露出された結果主として重合体の分子量が減少するために、しばしば変色するか、光沢を失うかおよび／または脆化する。従って、当業界における多くの部分が、重合体製品のこのような劣化を阻止し得る紫外線吸収剤および安定剤のような材料の開発に向けられて来た。
【０００４】
特許文献１には、二酸化チタン顔料を加えられたオレフィン組成物を安定化させるために３，５−ｔ−ブチル−４−ヒドロキシ安息香酸のＣ１２〜Ｃ２０アルキルエステルを使用することが記載されている。特許文献２には、顔料を加えられたポリオレフィン組成物の中において３，５−二置換−ｔ−ブチル−４−ヒドロキシ安息香酸エステルをトリアジンをベースにした立体障害をもったアミン系光安定剤（ＨＡＬＳ）と共に使用することが記載されている。特許文献３には、ポリオレフィンの光安定剤として３，５−ジ−ｔ−ブチル−４−ヒドロキシ安息香酸のアルキルエステルを立体障害をもったフェノール酸化防止剤と共に使用することが記載されている。特許文献４および特許文献５には、ポリオレフィンの酸化防止剤として３，５−ジ−ｔ−ブチル−４−ヒドロキシ安息香酸ｎ−オクタデシルを使用することが記載されている。特許文献６には、ポリオレフィンの光安定剤として３，５−ジ−ｔ−ブチル−４−ヒドロキシ安息香酸のアリールエステルをベンゾフェノンおよびパーオキシド分解剤と共に使用することが記載されている。特許文献７には、３，５−ジ−ｔ−ブチル−４−ヒドロキシ安息香酸のアリールエステル、クロロベンゾトリアゾール、フェノール性酸化防止剤およびチオジプロピオン酸エステルの相乗作用をもった組み合わせをポリプロピレンの光安定剤として使用することが記載されている。特許文献８には、３，５−ジ−ｔ−ブチル−４−ヒドロキシ安息香酸ｎ−ヘキサデシルとジアルキルペンタエチスリチルジフォスファイトとを含んで成るポリオレフィン用の光安定剤組成物が記載されている。
【０００５】
しかし、上記のいずれの文献にも立体障害をもったヒドロキシ安息香酸エステル化合物をオルト−ヒドロキシトリアジン紫外線吸収剤と一緒に、立体障害をもったアミン化合物と組み合わせて、または組み合わせないで使用することは記載されていない。
【特許文献１】米国特許第４，６７０，４９１号明細書
【特許文献２】米国特許第５，２４０，９７７号明細書
【特許文献３】米国特許第３，２０６，４３１号明細書
【特許文献４】米国特許第３，６８１，４３１号明細書
【特許文献５】米国特許第３，２８５，８５５号明細書
【特許文献６】英国特許第１，３３６，９３１号明細書
【特許文献７】米国特許第３，５０２，６１３号明細書
【特許文献８】米国特許第４，２３７，０４２号明細書
【発明の開示】
【課題を解決するための手段】
【０００６】
本発明の概要
本発明はオルト−ヒドロキシトリアジン化合物、立体障害をもったヒドロキシ安息香酸エステル化合物、および随時含まれる立体障害をもったアミン化合物を含んで成る紫外線安定用添加剤組成物に関する。この添加剤組成物は材料を紫外線放射に対して安定化させるのに使用することができる。また本発明は材料を該紫外線安定用添加剤組成物と接触させることにより材料を安定化させる方法も企図する。
【０００７】
本発明の詳細な説明
本発明はオルト−ヒドロキシトリス−アリール−ｓ−トリアジン化合物；および立体障害をもったヒドロキシ安息香酸エステル化合物、および随時含まれる立体障害をもったアミン光安定剤（ＨＡＬＳ）、例えば２，２，６，６−テトラアルキルピペリジンまたは２，２，６，６−テトラアルキルピペラジノン基を含むアミン光安定剤を含んで成る紫外線安定用添加剤組成物に関する。
【０００８】
オルト−ヒドロキシトリス−アリール−ｓ−トリアジン化合物は好ましくは下記の式Ｉ
【０００９】
【化１】
2005514508.tif 000002
【００１０】
をもっている。ここでＡ、ＢおよびＣはそれぞれ芳香族の基であり、Ａ、ＢおよびＣの少なくとも１個にはトリアジン環との結合点に対してオルト位にヒドロキシ基が置換されており、Ｒ１〜Ｒ９はそれぞれ水素、ヒドロキシ、アルキル、アルコキシ、スルフォン、カルボキシ、ハロ、ハロアルキルおよび炭素数約１〜約２４のアシルアミノから成る群から選ばれるものとする。
【００１１】
オルト−ヒドロキシトリス−アリール−ｓ−トリアジンの一具体化例は下記式ＩＩをもつ化合物である。
【００１２】
【化２】
2005514508.tif 000003
【００１３】
ここで、Ａｒ１およびＡｒ２は同一または相異なり、置換基をもったまたはもたないアリール基であり、Ｒ２０およびＲ２１はそれぞれ独立に水素、Ｃ１〜Ｃ２４アルキル、Ｃ１〜Ｃ２４ハロアルキル、Ｃ６〜Ｃ２４アリール、Ｃ２〜Ｃ２４アルケニル、Ｃ１〜Ｃ２４アシル、Ｃ１〜Ｃ２４シクロアルキル、Ｃ５〜Ｃ２４シクロアシル、Ｃ７〜Ｃ２４アラルキル、またはＣ６〜Ｃ２４アラシル（アリールアシル）、置換基をもったまたはもたないビフェニレン、置換基をもったまたはもたないナフタレン、ＯＲ、ＮＲＲ’、ＣＯＮＲＲ’、ＯＣＯＲ、ＣＮ、ＳＲ、ＳＯ２Ｒであり、ＲおよびＲ’はそれぞれ独立に水素、Ｃ１〜Ｃ２４アルキル、Ｃ１〜Ｃ２４ハロアルキル、Ｃ６〜Ｃ２４アリール、Ｃ２〜Ｃ２４アルケニル、Ｃ１〜Ｃ２４アシル、Ｃ１〜Ｃ２４シクロアルキル、Ｃ５〜Ｃ２４シクロアシル、Ｃ７〜Ｃ２４アラルキル、またはＣ６〜Ｃ２４アラシル、置換基をもったまたはもたないビフェニレン、置換基をもったまたはもたないナフタレンである。
【００１４】
好ましくは上記式ＩＩにおいてＡｒ１は下記式ＩＩａをもっている。
【００１５】
【化３】
2005514508.tif 000004
【００１６】
ここでＲ２２およびＲ２３はそれぞれ独立に水素、Ｃ１〜Ｃ２４アルキル、Ｃ１〜Ｃ２４ハロアルキル、Ｃ６〜Ｃ２４アリール、Ｃ２〜Ｃ２４アルケニル、Ｃ１〜Ｃ２４アシル、Ｃ１〜Ｃ２４シクロアルキル、Ｃ５〜Ｃ２４シクロアシル、Ｃ７〜Ｃ２４アラルキル、またはＣ６〜Ｃ２４アラシル、置換基をもったまたはもたないビフェニレン、置換基をもったまたはもたないナフタレン、ＯＲ、ＮＲＲ’、ＣＯＮＲＲ’、ＯＣＯＲ、ＣＮ、ＳＲ、ＳＯ２Ｒであり、ここでＲおよびＲ’は上記と同じ定義をもっている。
【００１７】
上記式ＩＩにおいて、Ｒ２０が水素またはＣ１〜Ｃ８アルキルであり、Ｒ２１が水素である場合も好適であり、Ａｒ１およびＡｒ２は同一または相異なることができ、ベンジル、メチルベンジル、またはジメチルベンジルである。
【００１８】
使用できる適当なトリス−アリール−ｓ−トリアジンの例には次のものがある。２，４，６−トリス（２−ヒドロキシ−４−オクチルオキシフェニル）−１，３，５−トリアジン；２−（２−ヒドロキシ−ｎ−オクチルオキシフェニル）−４，６−ビス（２，４−ジメチルフェニル）−１，３，５−トリアジン；２−（２−ヒドロキシ−４−（混合イソ−オクチルオキシフェニル）−４，６−ビス（２，４−ジメチルフェニル）−１，３，５−トリアジン；２−（２，４−ジヒドロキシフェニル）−４，６−ビス（２，４−ジメチルフェニル）−１，３，５−トリアジン；２，４−ビス（２−ヒドロキシ−４−プロピルオキシフェニル）−６−（２，４−ジメチルフェニル）−１，３，５−トリアジン；２−（２−ヒドロキシ−４−オクチルオキシフェニル）−４，６−ビス（４−メチルフェニル）−１，３，５−トリアジン；２−（２−ヒドロキシ−４−ドデシルオキシフェニル）−４，６−ビス（２，４−ジメチルフェニル）−１，３，５−トリアジン；２−（２−ヒドロキシ−４−トリデシルオキシフェニル）−４，６−ビス（２，４−ジメチルフェニル）−１，３，５−トリアジン；２−［２−ヒドロキシ−４−（２−ヒドロキシ−３−ブチルオキシプロピルオキシ）フェニル］−４，６−ビス（２，４−ジメチルフェニル）−１，３，５−トリアジン；２−［２−ヒドロキシ−４−（２−ヒドロキシ−３−オクチルオキシプロピルオキシ）−フェニル）−４，６−ビス（２，４−ジメチルフェニル）−１，３，５−トリアジン；２−［４−ドデシルオキシ／トリデシルオキシ−２−ヒドロキシプロポキシ）−２−ヒドロキシフェニル］−４，６−ビス（２，４−ジメチルフェニル）−１，３，５−トリアジン；２−［２−ヒドロキシ−４−（２−ヒドロキシ−３−ドデシルオキシプロポキシ）フェニル］−４，６−ビス（２，４−ジメチルフェニル）−１，３，５−トリアジン；２−（２−ヒドロキシ−４−ヘキシルオキシ）フェニル−４，６−ジフェニル−１，３，５−トリアジン；２−（２−ヒドロキシ−４−メトキシフェニル）−４，６−ジフェニル−１，３，５−トリアジン；２，４，６−トリス［２−ヒドロキシ−４−（３−ブトキシ−２−ヒドロキシプロポキシ）フェニル］−１，３，５−トリアジンおよび２（２−ヒドロキシフェニル）−４−（４−メトキシフェニル）−６−フェニル−１，３，５−トリアジン。
【００１９】
随時使用されるアミン化合物は任意の適当な立体障害をもったアミン、例えば２，２，６，６−テトラアルキルピペリジンまたは２，２，６，６−テトラアルキルピペラジノン基を含むものであることができる。立体障害をもったアミン化合物の一具体化例は下記式ＩＩＩを有する少くとも１つの基を含むものである。
【００２０】
【化４】
2005514508.tif 000005
【００２１】
ここでＲ１１は水素、Ｏ、ＯＨ、Ｃ１〜Ｃ１８アルキル、−ＣＨ２ＣＮ、Ｃ１〜Ｃ１８アルコキシ、Ｃ１〜Ｃ１８ヒドロキシアルコキシ、Ｃ５〜１２シクロアルコキシ、Ｃ５〜Ｃ１２ヒドロキシシクロアルコキシ、Ｃ３〜Ｃ６アルケニル、Ｃ１〜Ｃ１８アルキニル、置換基をもたないかまたは１、２または３個のＣ１〜Ｃ４アルキルを置換したフェニル基を有するＣ７〜Ｃ９フェニルアルキル、または脂肪族のＣ１〜Ｃ８アシルであり；Ｒ１２は水素、Ｃ１〜Ｃ８アルキルまたはベンジルであり；Ｒ１３、Ｒ１４、Ｒ１５およびＲ１６はそれぞれ独立にＣ１〜Ｃ１８アルキル、ベンジルまたはフェネチルであるか、或いは随時Ｒ１３およびＲ１４、および／またはＲ１５およびＲ１６が結合している炭素と一緒になってＣ５〜Ｃ１０シクロアルキルを形成する。
【００２２】
立体障害をもったアミン化合物の他の具体化例は下記式ＩＶをもつものである。
【００２３】
【化５】
2005514508.tif 000006
【００２４】
ここでＲ１０はモルフォリノ、Ｃ１〜Ｃ８アルキルアミン、ジ（Ｃ１〜Ｃ８）アルキルアミン、ピロリジル、シクロヘキシルアミン、またはそれらの組み合わせであり、ＸおよびＸ１は同一または相異なることができ、水素、Ｃ１〜Ｃ２０アルキル、または上記式ＩＩＩに定義した基である。
Ｚは直鎖または分岐したＣ１〜Ｃ２０アルキレン、または少なくともオキシ、チオ、または−Ｎ（Ｒ１７）−によって中断された直鎖または分岐したＣ１〜Ｃ２０アルカレン鎖であり、ここでＲ１７は水素、Ｃ１〜Ｃ２０アルキル、Ｃ５〜Ｃ１０シクロアルキレン、Ｃ６〜Ｃ１２アリーレン、Ｃ８〜Ｃ１４アラルキレン、または式ＩＩＩの基であり；
ｎは１よりも大きい整数であり；
Ｙはハロゲン原子Ｃ１〜Ｃ８アルキルアミン、ジ（Ｃ１〜Ｃ８）アルキルアミン、ピロリジル、モルフォリノ、シクロヘキシルアミンまたは式
【００２５】
【化６】
2005514508.tif 000007
【００２６】
の基であり、ここでＸ、Ｘ１およびＺは前の定義のとおりである。
【００２７】
上記式ＩＶにおいて好ましくはＺはＣ２〜Ｃ６アルキレンであり、Ｒ１０はモルフォリノまたはシクロヘキシルアミンであり、ＸおよびＸ１は式ＩＩＩの基であり、Ｒ１１は水素またはメチルであり、Ｒ１２は水素であり、Ｒ１３、Ｒ１４、Ｒ１５およびＲ１６はメチルである。
【００２８】
立体障害をもったアミンの他の具体化例は２，２，６，６−テトラアルキルピペラジノンである。２，２，６，６−テトラアルキルピペラジノン化合物の一具体化例は下記式ＩＶａの基を少なくとも１個含むものである。
【００２９】
【化７】
2005514508.tif 000008
【００３０】
ここでＲ１１は上記定義のとおりである。
【００３１】
適当な立体障害をもったアミン化合物の例には次のものが含まれるが、これだけに限定されるものではない。１Ｈ−ピロール−２，５−ジオン、１−オクタデシル−、（ｌ−メチルエテニル）ベンゼンと１−（２，２，６，６−テトラメチル−４−ピペリジニル）−１Ｈ−ピロール−２，５−ジオンとの重合体；ピペラジノン，１，１’，１”−［１，３，５−トリアジン−２，４，６−トリイルトリス［（シクロヘキシルイミノ）−２，１−エタンジイル］］トリス［３，３，５，５−テトラメチル−；ピペラジノン、１，１’，１”−［１，３，５−トリアジン−２，４，６−トリイルトリス［（シクロヘキシルイミノ）−２，１−エタンジイル］］トリス［３，３，４，５，５−ペンタメチル−］；７，７，９，９−テトラメチル−２−シクロウンデシル−１−オキサ−３，８−ジアザ−４−オキソスピロ［４．５］デカンとエピクロロヒドリンとの反応生成物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；Ｎ，Ｎ’−ビス（２，２，６，６−テトラメチルピペリジン−４−イル）ヘキサメチレンジアミンと４−モルフォリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物；２−［（２−ヒドロキシエチル）アミノ］−４，６−ビス［Ｎ−（１−シクロヘキシルオキシ−２，２，６，６−テトラメチルピペリジン−４−イル）ブチルアミノ−１，３，５−トリアジン；プロパンジオン酸、［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボン酸エステル；ベンゼンプロピオン酸、３，５−ビス（１，１−ジメチルエチル）−４−ヒドロキシ−、１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシル蓚酸アミド；トリス（２，２，６，６−テトラメチルピペリジン−４−イル）ニトリロトリ酢酸エステル；１，５−ジオキサスピロ｛５，５｝ウンデカン−３，３−ジカルボン酸、ビス（１，２，２，６，６−ペンタメチル−４−ピペリジニル）：１，５−ジオキサスピロ｛５，５｝ウンデカン−３，３−ジカルボン酸、ビス（２，２，６，６−テトラメチル−４−ピペリジニル）；ｌ−（２−ヒドロキシエチル）−２，２，６，６−テトラメチル−４−ヒドロキシピペリジンと琥珀酸との縮合物；Ｎ，Ｎ’−ビス（２，２，６，６−テトラメチルピペリジン−４−イル）ヘキサメチレンジアミンと４−ｔ−オクチルアミノ−２，６−ジクロロ−１，３，５−トリアジンとの縮合物；１，２，３，４−ブタンテトラカルボン酸、１，２，２，６，６−ペンタメチル−４−ピペリジニルトリデシルエステル；テトラキス（２，２，６，６−テトラメチルピペリジン−４−イル）−１，２，３，４−ブタンテトラカルボン酸エステル；１，２，３，４−ブタンテトラカルボン酸、２，２，６，６−テトラメチル−４−ピペリジニルトリデシルエステル；テトラキス（１，２，２，６，６−ペンタメチルピペリジン−４−イル）−１，２，３，４−ブタンテトラカルボン酸エステル；２，２，４，４−テトラメチル−２１−オキソ−７−オキサ−３．２０−ジアザスピロ（５．１．１１．２）−ヘンエイコサン−２０−プロピオン酸−ドデシルエステルと２，２，４，４−テトラメチル−２１−オキソ−７−オキサ−３．２０−ジアザスピロ（５．１．１１．２）−ヘンエイコサン−２０−プロピオン酸テトラデシルエステルとの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’、２’、２’、６’、６’）−ペンタメチル−４，４’−ピペリジニル）］シロキサン；メタクリル酸メチルとアクリル酸エチルおよびアクリル酸２，２，６，６−テトラメチルピペリジン−４−イルとの共重合体；混合Ｃ２０〜Ｃ２４α−オレフィンと（２，２，６，６−テトラメチルピペリジン−４−イル）琥珀酸イミドとの共重合体；１，２，３，４−ブタンテトラカルボン酸、β，β，β’，β’−テトラメチル−２，４，８，１０−テトラオキサスピロ［５．５］ウンデカン−３，９−ジエタノール、１，２，２，６，６−ペンタメチル−４−ピペリジニルエステルとの重合体；１，２，３，４−ブタンテトラカルボン酸、β，β，β’，β’−テトラメチル−２，４，８，１０−テトラオキサスピロ［５．５］ウンデカン−３，９−ジエタノールとの重合体、２，２，６，６−テトラメチル−４−ピペリジニルエステル共重合体；１，３−ベンゼンジカルボン酸アミド、Ｎ，Ｎ’−ビス（２，２，６，６−テトラメチル−４−ピペリジニル；１，１’−（１，１０−ジオキソ−１，ｌ０−デカンジイル）−ビス（ヘキサヒドロ−２，２，４，４，６−ペンタメチルピリミジン；エタンジアミド、Ｎ−（１−アセチル−２，２，６，６−テトラメチルピペリジニル）−Ｎ’−ドデシル；フォルムアミド、Ｎ，Ｎ’−１，６−ヘキサンジイルビス［Ｎ−（２，２，６，６−テトラメチル−４−ピペリジニル）］；Ｄ−グルシトール，１，３：２，４−ビス−Ｏ−（２，２，６，６−テトラメチル−４−ピペリジニリデン）−：２，２，４，４−テトラメチル−７−オキサ−３，２０−ジアザ−２ｌ−オキソ−ジスピロ［５．１．１１．２］ヘンエイコサン；プロパンアミド、２−メチル−Ｎ−（２，２，６，６−テトラメチル−４−ピペリジニル）−２−［（２，２，６，６−テトラメチル−４−ピペリジニル）アミノ］−；７−オキサ−３，２０−ジアザジスピロ［５．１．１１．２］ヘンエイコサン−２０−プロピオン酸、２，２，４，４−テトラメチル−２１−オキソ−、ドデシルエステル；  Ｎ−（２，２，６，６）−テトラメチルピペリジン−４−イル）−β−アミノプロピオン酸ドデシルエステル；Ｎ−（２，２，６，６）−テトラメチルピペリジン−４−イル）−Ｎ’−アミノ蓚酸アミド；プロパンアミド、Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）琥珀酸エステル；ビス（１，２，２，６，６−ペンタメチルピペリジン−４−イル）ｎ−ブチル３，５−ジ−ｔ−ブチル−４−ヒドロキシベンジルマロン酸エステル；トリス（２，２，６，６−テトラメチルピペリジン−４ーイル）ニトリロトリ酢酸エステル；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔ−ブチルベンジル）マロン酸エステル；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバチン酸エステル；ビス（１−オクチルオキシ−２，２，６，６−テトラメチルピペリジル）琥珀酸エステル；８−アセチル−３−ドデシル−７，７，９，９−テトラメチル−Ｉ．３．８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン−３，３−ジカルボン酸、ビス（２，２，６，６−テトラメチル−４−ピペリジニル）および１，５−ジオキサスピロ｛５，５｝ウンデカン−３，３−ジカルボ��酸、ビス（１，２，２，６，６−ペンタメチル−４−ピペリジニル）。
【００３２】
また本明細書においては、立体障害をもったアミン化合物は随時加えられるものではなく、紫外線安定用添加剤組成物はオルト−ヒドロキシトリアジン化合物、立体障害をもったヒドロキシ安息香酸エステル化合物、および立体障害をもったアミン化合物を含んでいることも意図されている。
【００３３】
本発明の立体障害をもったヒドロキシ安息香酸エステル化合物は下記式Ｖを有するような任意の適切な立体障害をもったヒドロキシ安息香酸エステル化合物であることができる。
【００３４】
【化８】
2005514508.tif 000009
【００３５】
ここでＲ１７はＣ１〜Ｃ８アルキルであり、Ｒ１８はＣ１〜Ｃ２４アルキルか、または置換基をもったまたはもたないＣ６〜Ｃ２４アリールである。好ましくはＲ１７はｔ−ブチルであり、Ｒ１８はＣ１〜Ｃ２０アルキルである。
【００３６】
適当な立体障害をもったヒドロキシ安息香酸エステル化合物の例には次のものが含まれる。３，５−ジ−ｔ−ブチル−４−ヒドロキシ安息香酸２，４−ジ−ｔ−ブチルフェニル；３，５−ジ−ｔ−ブチル−４−ヒドロキシ安息香酸ヘキサデシル；３，５−ジ−ｔ−ブチル−４−ヒドロキシ安息香酸オクタデシル；３，５−ジ−ｔ−ブチル−４−ヒドロキシ安息香酸オクチル；３，５−ジ−ｔ−ブチル−４−ヒドロキシ安息香酸テトラデシル；３，５−ジ−ｔ−ブチル−４−ヒドロキシ安息香酸ベヘニリル；３，５−ジ−ｔ−ブチル−４−ヒドロキシ安息香酸２−メチル−４，６−ジ−ｔ−ブチルフェニル；および３−［３−ｔ−ブチル−４−（３，５−ジ−ｔ−ブチル−４−ヒドロキシベンゾイルオキシ）フェニル］プロピオン酸ブチル。
【００３７】
本発明の一具体化例において本発明の紫外線安定用添加剤組成物は、それを重合体または他の材料を含む組成物と物理的にまたは化学的に接触させることにより、紫外線を受けて劣化する材料を安定化させるのに使用することができる。このようにして安定させ得る材料の本発明を限定しない例は、ポリオレフィン、ポリエステル、ポリエーテル、ポリケトン、ポリアミド、天然および合成ゴム、ポリウレタン、ポリスチレン、高衝撃耐性ポリスチレン、ポリアクリレート、ポリメタクリレート、ポリアセタール、ポリアクリロニトリル、ポリブタジエン、ポリスチレン、アクリロニトリル−ブタジエン−スチレン共重合体、スチレン−アクリロニトリル共重合体、アクリレート−スチレン−アクリロニトリル共重合体、セルロースアセテートブチレート、セルロース重合体、ポリイミド、ポリアミドイミド、ポリエーテルイミド、ポリフェニルスルフィド、ポリフェニルオキシド、ポリスルフォン、ポリエーテルスルフォン、ポリ塩化ビニル、ポリカーボネート、ポリケトン、脂肪族ポリケトン、熱可塑性オレフィン、アミノ樹脂が交叉結合したポリアクリレートおよびポリエステル、ポリイソシアネートが交叉結合したポリエステルおよびポリアクリレート、フェノール／フォルムアルデヒド樹脂、尿素／フォルムアルデヒド樹脂およびメラミン／フォルムアルデヒド樹脂、乾燥性および非乾燥性アルキッド樹脂、アルキッド樹脂、ポリエステル樹脂、メラミン樹脂、尿素樹脂、イソシアネート、イソシアヌレート、カルバメートおよびエポキシ樹脂と交叉結合したアクリレート樹脂、無水物またはアミンと交叉結合した脂肪族、脂環式、複素環式および芳香族のグリシジル化合物から誘導される架橋エポキシ樹脂、ポリシロキサン、Ｍｉｃｈａｅｌ付加重合体、アミン、賦活された不飽和化合物およびメチレン化合物をもったブロックされたアミン、賦活された不飽和化合物およびメチレン化合物をもったブロックされたケチミン、不飽和アクリルポリアセトセテート樹脂と組み合わされたポリケチミン、不飽和アクリル樹脂と組み合わされたポリケチミン、放射線で硬化し得る組成物、エポキシメラミン樹脂、有機染料、化粧品、セルロースをベースにした紙調合物、写真フィルム用の紙、繊維、ワックス、インク、およびこれらの配合物である。
【００３８】
好ましくは、安定化させるべき材料は熱可塑性オレフィン、アクリロニトリル−ブタジエン−スチレン共重合体、ポリエステル、ポリ塩化ビニル、ポリアミド、ポリウレタン、またはプロピレン、イソブチレン、ブテン、メチルペンテン、ヘキセン、ヘプテン、オクテン、イソプレン、ブタジエン、ヘキサジエン、ジシクロペンタジエン、エチリデンシクロペンテン、およびノルボルネンの単独重合体および共重合体である。さらに好ましくはこれらの材料はポリプロピレンおよび熱可塑性のオレフィンである。
【００３９】
安定化させるべき材料の中に使用されるトリアジン化合物の量は、安定化させるべき材料の全重量に関し、約０．００１〜約３．０重量％、好ましくは約０．０１〜約１．０重量％、さらに好ましくは０．１〜約０．５重量％である。
【００４０】
安定化させるべき材料の中に使用される立体障害をもったヒドロキシ安息香酸エステル化合物の量は、安定化させるべき材料の全重量に関し、約０．００１〜約３．０重量％、好ましくは約０．０１〜約２．０重量％、さらに好ましくは約０．１〜約１．０重量％である。
【００４１】
安定化させるべき材料の中に使用される立体障害をもったアミン化合物の量は、安定化させるべき材料の全重量に関し、約０．００１〜約３．０重量％、好ましくは約０．０１〜約２．０重量％、さらに好ましくは約０．１〜約１．０重量％である。
【００４２】
本出願においては、上記の紫外線安定用添加剤組成物を安定化させるべき材料と接触させることにより該組成物を製造する方法も含まれている。安定化させるべき材料および紫外線安定用添加剤組成物は、好ましくは混練装置、例えば単軸または二軸式押出し機、Ｂａｎｂｕｒｙミキサー、または高温ローラの中で成分を配合または混練することによって接触させる。このような混練装置の処理パラメータおよび使用法は当業界の専門家には公知である。
【００４３】
プラスティックス材料製造業界の専門家には明らかなように、安定化させるべき材料および紫外線安定用添加剤組成物の他に、本発明の組成物は通常の添加剤、例えばそれが全部ではないが酸化防止剤、金属失活剤、ヒドロキシルアミン、ニトロン、ラクトン、安定化助剤、造核剤、清澄剤、中和剤、ステアリン酸の金属塩、金属酸化物、ハイドロタルサイト、充填剤および補強剤、可塑剤、潤滑剤、乳化剤、顔料、レオロジー添加剤、触媒、均一化剤（ｌｅｖｅｌ  ａｇｅｎｔ）、光学的な光沢剤，燃焼遅延剤、帯電防止剤、および発泡剤を含んでいることができる。
【実施例】
【００４４】
次に下記実施例により本発明を例示する。これらの実施例は本発明の範囲を限定するものではない。上記の一般的なおよび詳細な説明と関連してこれらの実施例により本発明をさらに理解できるであろう。
【００４５】
実施例１〜３
ポリプロピレン単独重合体組成物中の光沢の保持性、ΔＥ，ΔＹＩ、および破断強度
実施例１〜３の紫外線安定化用の添加剤は乾式配合法を用いて混合した。これらの添加剤の他に、またＣｙｔｅｃ  Ｉｎｄｕｓｔｒｉｅｓ  Ｉｎｃ．製のＣｙａｎｏｘ（Ｒ）１７４１（１，３，５−トリス−（３，５−ジ−ｔ−ブチル−４−ヒドロキシベンジル）−ｓ−トリアジン−２，４，６（１Ｈ，３Ｈ，５Ｈ）トリオン）０．０５重量％、Ｄｏｖｅｒ  Ｃｈｅｍｉｃａｌ  Ｃｏｒｐｏｒａｔｉｏｎ製のＤｏｖｅｒｐｈｏｓ（Ｒ）９２２８（ビス（２，４−ジクミルフェニル）ペンタエリスルトールジホスファイト）０．０５重量％、およびステアリン酸カルシウム０．０５重量％を含む酸化防止剤パッケージを紫外線安定剤と共に混合した。これらの添加剤をＢａｓｅｌｌ製のポリプロピレン単独重合体（ＰＨ３５０）と配合し、通常の単軸押出しパラメータを用いて押出した。押出しを行った後、Ａｒｂｕｒｇの射出成形機を用いて標準的な２×２×０．１２５インチの板を射出成形した。
【００４６】
光沢保持率、ΔＥ，ΔＹＩ、および破断強度の性能基準はＡＳＴＭ−Ｇ−１５５の試験条件下においてキセノン耐候性試験機の中で促進露出法を使用し一定の露出時間間隔（２０００および３１２５時間）で測定した。光沢および色の測定の前に、試料を蒸溜水で洗滌し、拭き取った。
【００４７】
光沢保持率の測定はＡＳＴＭ試験法Ｄ５２３により６０°の角度で行った。
【００４８】
黄色度指数（ＹＩ）およびΔＥのデータはＡＳＴＭ  Ｄ２２４４−７９を使用し、Ｍａｃｂｅｔｈ  Ｃｏｌｏｒ  Ｅｙｅ  Ｃｏｌｏｒｉｍｅｔｅｒを用い１インチの視野、Ｄ６５／１０°の観測器で得た。ΔＹＩおよびΔＥは耐候性試験機による測定の前後における試料に対する差である。ΔＥおよびΔＹＩが低いほど、それぞれ色および黄色度指数の変化が少ないことを意味し、これは性能が良好なことを示している。
【００４９】
破断強度に対しては、各データ点毎に３個の引張り試験用の棒をＩｎｓｔｒｏｎ  Ｅｎｇｉｎｅｅｒｉｎｇ  Ｃｏｍｐａｎｙの引張り試験機（ＴＴＢ型）で試験した。３個の試験試料の平均の引張り破断強度を測定し、紫外線に露出しなかった試料に対して正規化して％破断強度を求めた。引張り試験機のクロスヘッド速度は毎分１インチ（０．２５４ｃｍ）であった。
【００５０】
結果を下記表１〜４に示す。
【００５１】
【表１】
2005514508.tif 000010
【００５２】
Ｃｙａｓｏｒｂ（Ｒ）  ＵＶ  ２９０８は３，５−ジ−ｔ−ブチル−４−ヒドロキシ安息香酸ヘキサデシルエステル（立体障害をもったヒドロキシ安息香酸エステル）である。
【００５３】
Ｃｙａｓｏｒｂ（Ｒ）  ＵＶ  ３５２９は１，６−ヘキサンジアミン、Ｎ，Ｎ’−ビス（１，２，２，６，６−ペンタメチル−４−ピペリジニル）−、モルフォリン−２，４，６−トリクロロ−１，３，５−トリアジン（ＨＡＬＳ）との重合体である。
【００５４】
Ｃｙａｓｏｒｂ（Ｒ）  ＵＶ  １１６４は２−［４，６−ビス（２，４−ジメチルフェニル）−１，３，５−トリアジン−２−イル］−５−（オクチルオキシ）フェノール（トリアジン紫外線吸収剤）である。
【００５５】
【表２】
2005514508.tif 000011
【００５６】
【表３】
2005514508.tif 000012
【００５７】
【表４】
2005514508.tif 000013
【００５８】
これらの結果は、トリアジン紫外線吸収剤を立体障害をもったヒドロキシ安息香酸エステルと共に含む添加剤組成物が、立体障害をもったヒドロキシ安息香酸エステルだけを含む組成物に比べて良好な性能を示すことを例証している。
【００５９】
実施例４〜８
顔料を加えたＴＰＯ組成物の光沢保持率およびΔＥ
実施例４〜８の紫外線安定用添加剤は乾式配合法によって混合した。この添加剤の他に、またＣｙｔｅｃ  Ｉｎｄｕｓｔｒｉｅｓ  Ｉｎｃ．製のＣｙａｎｏｘ（Ｒ）１７４１（１，３，５−トリス−（３，５−ジ−ｔ−ブチル−４−ヒドロキシベンジル）−ｓ−トリアジン−２，４，６（１Ｈ，３Ｈ，５Ｈ）トリオン）０．０５重量％、Ｄｏｖｅｒ  Ｃｈｅｍｉｃａｌ  Ｃｏｒｐｏｒａｔｉｏｎ製のＤｏｖｅｒｐｈｏｓ（Ｒ）９２２８（ビス（２，４−ジクミルフェニル）ペンタエリスリトールジフォスファイト）０．０５重量％およびステアリン酸カルシウム０．０５重量％を含む酸化防止剤パッケージを紫外線安定化用添加剤と共に混合した。通常の単軸押出しパラメーターを用い、レットダウン（ｌｅｔ  ｄｏｗｎ）比を４％にして、これらの添加剤をＥｑｕｉｓｔａｒ製の反応器級のＴＰＯ重合体（ＭＦ  １．３、曲げモジュラス２５，２００  ｐｓｉ）および灰色の顔料と共に配合した。押し出しを行った後、Ａｒｂｕｒｇの射出成形機を用い標準的な２×２×０．１２５インチの板を射出成形した。各試料に対する紫外線安定用パッケージの全量は試料の全量に関し約０．２重量％であった。
【００６０】
光沢保持率はＳＡＥＪ１８８５の屋内における自動車試験条件下においてキセノン耐候性試験機の中で促進露出を行って一定の露出時間間隔（２５００、３７５０および５０００ｋｊ）で測定した。光沢の測定を行う前に、蒸溜水で試料を洗滌し拭き取った。結果を下記表５に示す。（２５００ｋｊの間隔の試料は洗滌し拭き取らなかったので、この結果には含まれていない）。
【００６１】
【表５】
2005514508.tif 000014
【００６２】
立体障害をもったヒドロキシ安息香酸エステル、立体障害をもったアミンおよびトリアジン紫外線吸収剤を含むＴＰＯ組成物（実施例８）は、個々の成分または成分の組み合わせに比べて良好な光沢保持率を与えることを表５の結果は示している。
【００６３】
実施例４〜８に対しまた色の変化（ΔＥ）を測定し、下記表６に示した。ΔＥは上記実施例１〜３と同じ方法を用いて得た。
【００６４】
【表６】
2005514508.tif 000015
【００６５】
この結果によれば、立体障害をもったヒドロキシ安息香酸エステル／ＨＡＬＳ組成物（実施例７）は、立体障害をもったヒドロキシ安息香酸エステル、立体障害をもったアミンおよびトリアジン紫外線吸収剤を含む組成物（実施例８）に比べ同等なΔＥの性能を示す。実施例７の顔料は若干の紫外線放射を阻止または吸収したと推定された。この理論を下記のようにして実施例９〜１１で試験した。
【００６６】
実施例９〜１１
顔料を加えないＴＰＯシステムの光沢保持率およびΔＥ
実施例７および８を顔料を加えなかったシステムの中で０．２重量％のＴｉｎｕｖｉｎ（Ｒ）７９１組成物と共に試験した。Ｔｉｎｕｖｉｎ（Ｒ）７９１はＴＰＯ産業に使用される紫外線安定用添加剤パッケージである。試料は実施例４〜８と同様にしてつくったが、試料の中に顔料を使用せず、Ｔｉｎｕｖｉｎ（Ｒ）７９１はそれ自身の固有の酸化防止性パッケージをもっていた。光沢保持率およびΔＥを下記表７および８に示す。
【００６７】
【表７】
2005514508.tif 000016
【００６８】
【表８】
2005514508.tif 000017
【００６９】
Ｔｉｎｕｖｉｎ（Ｒ）７９１はＴｉｎｕｖｉｎ（Ｒ）７７０とＣｈｉｍａｓｓｏｒｂ（Ｒ）９４４との１：１配合物である。
【００７０】
Ｃｈｉｍａｓｓｏｒｂ（Ｒ）９４４はポリ［６−［（１，１，３，３−テトラメチルブチル）アミノ］−ｓ−トリアジン−２，４−ジイル］［［（２，２，６，６−テトラメチル−４−ピペリジル）イミノ］ヘキサメチレン［（２，２，６，６，−テトラメチル−４−ピペリジル）イミノ］］である。
【００７１】
Ｔｉｎｕｖｉｎ  ７７０（Ｒ）はセバチン酸ビス（２，２，６，６−テトラメチル−４−ピペリジニル）である。
【００７２】
Ｔｉｎｕｖｉｎ（Ｒ）およびＣｈｉｍａｓｓｏｒｂ（Ｒ）はＣｉｂａ  Ｓｐｅｃｉａｌｔｙ  Ｃｈｅｍｉｃａｌｓ，  Ｃｏｒｐ．の登録商標である。
【００７３】
表７および８の結果は、顔料を含まないＴＰＯシステムの中に立体障害をもったヒドロキシ安息香酸エステル、立体障害をもったアミンおよびトリアジン紫外線吸収剤を含む組成物の優れた性能を示している。
【００７４】
実施例１２
紫外線吸収剤の比較
ベンゾトリアゾール紫外線吸収剤（Ｔｉｎｕｖｉｎ（Ｒ）３２８）、ＨＡＬＳ（Ｃｈｉｍａｓｓｏｒｂ（Ｒ）１１９）および立体障害をもったヒドロキシ安息香酸エステルを含む組成物を光沢保持率およびΔＥに関して実施例と比較した。実施例１２の試料は実施例４〜８の方法でつくったが、それ自身の固有の酸化防止用パッケージをもっている点が異なっていた。
【００７５】
【表９】
2005514508.tif 000018
【００７６】
【表１０】
2005514508.tif 000019
【００７７】
Ｔｉｎｕｖｉｎ（Ｒ）３２８は２−（２Ｈ−ベンゾトリアゾール−２−イル）−４，６−ビス（１，１−ジメチルプロピル）フェノールである。
【００７８】
Ｃｈｉｍａｓｓｏｒｂ（Ｒ）１１９は１，３，５−トリアジン−２，４，６−トリアミン，Ｎ，Ｎ’”−［１，２−エタンジイルビス［［［４，６−ビス［ブチル（１，２，２，６，６−ペンタメチル−４−ピペリジニル）アミノ］−１，３，５−トリアジン−２−イル］イミノ］−３，１−プロパンジイル］］ビス［Ｎ’，Ｎ”−ジブチル−Ｎ’Ｎ”−ビス（１，２，２，６，６−ペンタメチル−４−ピペリジニル）］である。
【００７９】
この結果は、トリアジン紫外線吸収剤を含む組成物がベンゾトリアゾール紫外線吸収剤を含む組成物に比べて優れていることを示している。
【００８０】
実施例１３〜１９
市販のＴＰＯ紫外線安定剤に対する比較
下記の実施例により、立体障害をもったヒドロキシ安息香酸エステル、立体障害をもったアミン、およびトリアジン紫外線吸収剤を含むＴＰＯ組成物が市販のＴＰＯ添加剤に比べて良好な性能を示すことを例示する。実施例４〜８を使用して下記の実施例の試料をつくったが、ＴＰＯがＢａｓｅｌｌ（Ｇｒａｄｅ  ＡＨ  ３８７バンパー級の樹脂）によってつくられたものである点が異なっている。試料は５％のタルクを含み、間隔おいて行ったすべての測定の前にこれを蒸溜水で洗滌し拭き取った。実施例１７〜１９はそれ自信の固有の酸化防止用パッケージをもっていた。組成物の割合は近似的な値である。
【００８１】
【表１１】
2005514508.tif 000020
【００８２】
【表１２】
2005514508.tif 000021
【００８３】
Ｔｉｎｕｖｉｎ（Ｒ）７８３はＴｉｎｕｖｉｎ（Ｒ）６２２とＣｈｉｍａｓｓｏｒｂ  ９４４との１：１配合物である。
【００８４】
Ｔｉｎｕｖｉｎ（Ｒ）６２２は４−ヒドロキシ−２，２，６，６−テトラメチル−１−ピペリジンエタノールとの琥珀酸ジメチル重合体である。
【００８５】
Ｔｉｎｕｖｉｎ（Ｒ）１２３はセバチン酸ビス−（１−オクチルオキシ−２，２，６，６−テトラメチルピペリジニル）である。
【００８６】
この結果は、立体障害をもったヒドロキシ安息香酸エステル、立体障害をもったアミンおよびトリアジン紫外線吸収剤を含む実施例１３〜１６の組成物は市販のＴＰＯ添加剤を含む組成物よりも良好な性能をもっていることを示している。
【００８７】
以上の本発明の説明および特許請求の範囲は上記の特定の具体化例によってその範囲を限定されるものではない。何故ならば、これらの具体化例は本発明の幾つかの態様を例示することを意図したものだからである。如何なる均等な具体化例も本発明の範囲内に含まれる。実際、上記の説明から当業界の専門家には、上記に示し説明したものの他に、本発明の種々の変形を行い得ることは明白であろう。このような変形もまた添付特許請求の範囲内に入るものとする。
【国際調査報告】
2005514508.tif 000027
2005514508.tif 000028
2005514508.tif 000029